(57)【要約】【解決手段】  コンタクトレンズ用の抗微生物性ポリマは、少なくとも１種の抗微生物性モノマと、アクリルモノマ、疎水性アクリルモノマ、親水性アクリルモノマ、ビニルモノマおよび／またはコラーゲンモノマから選択される少なくとも１つの他のモノマと、を含む。【選択図】図１
2021513107.tif 000002
【特許請求の範囲】
【請求項１】
少なくとも１種の抗微生物性モノマと、
アクリルモノマ、疎水性アクリルモノマ、親水性アクリルモノマ、ビニルモノマ、および／またはコラーゲンモノマから選択される少なくとも１種の他のモノマと、
を含む、
ことを特徴とするコンタクトレンズ用の抗微生物性ポリマ。
【請求項２】
前記少なくとも１種の抗微生物性モノマは、第４級アンモニウム系塩モノマである、
請求項１記載の抗微生物性ポリマ。
【請求項３】
前記第４級アンモニウム系塩モノマは、１−［１２−（メタクリロイルオキシ）ドデシル］ピリジニウムブロミド（ＭＤＰＢ）、メタクリルオキシルエチルセチルジメチルアンモニウムクロリド（ＤＭＡＥ−ＣＢ）、２−メタクリルオキシエチルドデシルメチルアンモニウムブロミド（ＭＡＥ−ＤＢ）、２−メタクリルオキシエチルヘキサデシルメチルアンモニウムブロミド（ＭＡＥ−ＨＢ）、またはビス（２−メタクリルオキシエチル）ジメチルアンモニウムブロミド（ＩＤＭＡ−１）から選択される、
請求項２記載の抗微生物性ポリマ。
【請求項４】
前記少なくとも１つの抗微生物性モノマは、
第１級アミノ基、第２級アミノ基、または第３級アミノ基を有するモノマ、
を含む、
請求項１記載の抗微生物性ポリマ。
【請求項５】
前記少なくとも１種の抗微生物性モノマは、オルト−ジメチルアミノメチルスチレン、メタ−ジメチルアミノメチルスチレン、および／またはパラ−ジメチルアミノメチルスチレン、Ｎ−［２−（ジメチルアミノ）エチル］アクリルアミド、Ｎ−（２−アミノエチル）アクリルアミド、ｎ−ブチルアクリルアミド、および／またはジアリルジメチルアンモニウム塩から選択される、
請求項４記載の抗微生物性ポリマ。
【請求項６】
前記少なくとも１種の抗微生物性モノマは、ジメチルアミノプロピルメタクリレート（ＤＭＡＰＭ）、ジメチルアミノヘキシルメタクリレート（ＤＭＡＨＭ）、ジメチルアミノヘプチルメタクリレート（ＤＭＡＨＰＭ）、ジメチルアミノオクチルメタクリレート（ＤＭＡＯＭ）、ジメチルアミノノニルメタクリレート（ＤＭＡＮＭ）、ジメチルアミノデシルメタクリレート（ＤＭＡＤＭ）、ジメチルアミノウンデシルメタクリレート（ＤＭＡＵＤＭ）、ジメチルアミノドデシルメタクリレート（ＤＭＡＤＤＭ）、ジメチルアミノトリデシルメタクリレート（ＤＭＡＴＤＭ）、ジメチルアミノテトラデシルメタクリレート（ＤＭＡＴＴＤＭ）、ジメチルアミノペンタデシルメタクリレート（ＤＭＡＰＤＭ）、ジメチルアミノヘキサデシルメタクリレート（ＤＭＡＨＤＭ）、ジメチルアミノヘプタデシルメタクリレート（ＤＭＡＨＰＤＭ）、ジメチルアミノオクタデシルメタクリレート（ＤＭＡＯＤＭ）、ジメチルアミノノナデシルメタクリレート（ＤＭＡＮＤＭ）、ジメチルアミノイコシルメタクリレート（ＤＭＡＩＯＭ）、ジメチルアミノヘンイコシルメタクリレート（ＤＭＡＨＯＭ）、および／またはジメチルアミノドコシルメタクリレート（ＤＭＡＤＯＭ）である、
請求項１記載の抗微生物性ポリマ。
【請求項５】
前記少なくとも１種の抗微生物性モノマは、抗微生物性ペプチドと共有結合する、
請求項１記載の抗微生物性ポリマ。
【請求項６】
前記少なくとも１種の抗微生物性モノマは、２つから４つのジスルフィド架橋により安定化されるβ−シートペプチド（例えば、ヒトα−ディフェンシンおよびヒトβ−ディフェンシン、プレクタシン、またはプロテグリン）；αヘリックスペプチド（例えば、ＬＬ−３７、セクロピン、またはマガイニン）；グリシン、プロリン、トリプトファン、アルギニン、またはヒスチジンに富む拡張された構造（例えば、インドリシジン）；ならびに／あるいは１つまたは複数のジスルフィド架橋を有するループペプチド（例えば、バクテリオシン）から選択される、
請求項５記載の抗微生物性ポリマ。
【請求項７】
前記アクリルモノマは、グリセロールモノメタクリレート、２−ヒドロキシエチルメタクリレート、Ｎ−（２−ヒドロキシプロピル）メタクリルアミド、ヒドロキシプロピルメタクリレート、ポリ（エチレングリコール）、モノメチルエーテルモノメタクリレート、Ｎ−ビニル−２−ピロリドン、イソブチルメタクリレート、メチルメタクリレート、Ｎ−オクチルメタクリレート、アリルフェニルエーテル、ベンズヒドリルメタクリレート、ベンジルアクリレート、Ｎ−ベンジルメタクリルアミド、ベンジルメタクリレート、２−（９Ｈ−カルバゾール−９−イル）エチルメタクリレート、４−クロロフェニルアクリレート、１Ｈ，１Ｈ，７Ｈ−ドデカフルオロヘプチルメタクリレート、１Ｈ，１Ｈ，２Ｈ，２Ｈ−ヘプタデカフルオロデシルアクリレート、１Ｈ，１Ｈ，２Ｈ，２Ｈ−ヘプタデカフルオロデシルメタクリレート、１Ｈ，１Ｈ−ヘプタフルオロブチルアクリレート、１Ｈ，１Ｈ，３Ｈ−ヘキサフルオロブチルアクリレート、１Ｈ，１Ｈ，３Ｈ−ヘキサフルオロブチルメタクリレート、ヘキサフルオロイソプロピルメタクリレート、１Ｈ，１Ｈ，５Ｈ−オクタフルオロペンチルアクリレート、１Ｈ，１Ｈ，５Ｈ−オクタフルオロペンチルメタクリレート、ペンタブロモフェニルアクリレート、ペンタブロモフェニルメタクリレート、ペンタフルオロフェニルアクリレート、ペンタフルオロフェニルメタクリレート、１Ｈ，１Ｈ，３Ｈ−テトラフルオロプロピルメタクリレート、２，４，６−トリブロモフェニルアクリレート、２，２，２−トリフルオロエチルアクリレート、２，２，２−トリフルオロエチルメタクリレート、Ｎ−（３−アミノプロピル）メタクリルアミドモノヒドロクロリド、２−（Ｎ，Ｎ−ジメチルアミノ）モノエチルメタクリレート、メタクリル酸、２−アミノエチルメタクリレートヒドロクロリド、４−（２−アクリルオキシエトキシ）２−ヒドロキシベンゾフェノン、フェニルアクリレート、４−メタクリルオキシ−２−ヒドロキシベンゾフェノン、２−（２’−メタクリルオキシ−５’−メチルフェニル）ベンゾトリアゾール、２−シンナモイルオキシエチルアクリレート、シンナミルメタクリレート、グリシジルシンナメート、２−ナフチルメタクリレート、エチレングリコールジメタクリレート、および／または１，４−フェニレンジアクリレート、およびポリ（エチレングリコール）ジアクリレートから選択される、
請求項１記載の抗微生物性ポリマ。
【請求項８】
前記アクリルモノマは、メチルアクリレートとメチルメタクリレートとから選択される、
請求項１記載の抗微生物性ポリマ。
【請求項９】
前記疎水性アクリルモノマは、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
エチレングリコールジメタクリレートで架橋され、エチルアクリレートとエチルメタクリレートと２，２，２−トリフルオロエチルメタクリレートとのコポリマを形成する、エチレングリコールジメタクリレートで架橋される、エチルアクリレートとエチルメタクリレートと２，２，２−トリフルオロエチルメタクリレートとのモノマ、
フェニルエチルメタクリレートとｎ−ブチルアクリレートとフルオロアルキルメタクリレートとが架橋されたコポリマを形成する、フェニルエチルメタクリレートとｎ−ブチルアクリレートとフルオロアルキルメタクリレートとのモノマ、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
２−フェニルエチルアクリレートと２−フェニルエチルメタクリレートとのコポリマを形成する、２−フェニルエチルアクリレートと２−フェニルエチルメタクリレートとのモノマ、および／または
２−フェニルエチルアクリレートと２−フェニルエチルメタクリレートとのコポリマを形成する、２−フェニルエチルアクリレートと２−フェニルエチルメタクリレートとのモノマ、
から選択される、
請求項１記載の抗微生物性ポリマ。
【請求項１０】
前記親水性アクリルモノマは、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
２−ヒドロキシエチルメタクリレートと２−エトキシエチルメタクリレートとのコポリマを形成する、２−ヒドロキシエチルメタクリレートと２−エトキシエチルメタクリレートとのモノマ、および／または
２−ヒドロキシエチルメタクリレートとメチルメタクリレートとのコポリマを形成する、２−ヒドロキシエチルメタクリレートとメチルメタクリレートとのモノマ、
から選択される、
請求項１記載の抗微生物性ポリマ。
【請求項１２】
前記ビニルモノマは、ビニルカーボネート、ビニルカルバメート、Ｎ−ビニル−２−ピロリドン、および／またはＮ−ビニルカルバゾールのモノマから選択される、
請求項１記載の抗微生物性ポリマ。
【請求項１３】
前記コラーゲンモノマは、天然由来のＩ−ＸＸＶＩＩＩ型コラーゲンモノマ、遺伝子組換えコラーゲンモノマおよびその断片、ならびに／あるいは合成コラーゲンモノマおよびその断片、のモノマから選択される、
請求項１記載の抗微生物性ポリマ。
【請求項１４】
前記抗微生物性ポリマは、透明である、
請求項１記載の抗微生物性ポリマ。
【請求項１５】
抗微生物性ポリマを提供するために、少なくとも１種の抗微生物性モノマを、アクリルモノマ、ビニルモノマ、および／またはコラーゲンモノマから選択される少なくとも１種の他のモノマと反応させる工程と、
前記抗微生物性ポリマをコンタクトレンズに使用する工程と、
を含む、
ことを特徴とするコンタクトレンズ用の抗微生物性ポリマの調製方法。
【請求項１６】
前記少なくとも１種の抗微生物性モノマは、第４級アンモニウム系塩モノマである、
請求項１５記載の抗微生物性ポリマの調製方法。
【請求項１７】
前記第４級アンモニウム塩系モノマは、１−［１２−（メタクリロイルオキシ）ドデシル］ピリジニウムブロミド（ＭＤＰＢ）、メタクリルオキシルエチルセチルジメチルアンモニウムクロリド（ＤＭＡＥ−ＣＢ）、２−メタクリルオキシエチルドデシルメチルアンモニウムブロミド（ＭＡＥ−ＤＢ）、２−メタクリルオキシエチルヘキサデシルメチルアンモニウムブロミド（ＭＡＥ−ＨＢ）、および／またはビス（２−メタクリルオキシエチル）ジメチルアンモニウムブロミド（ＩＤＭＡ−１）である、
請求項１６記載の抗微生物性ポリマの調製方法。
【請求項１８】
前記少なくとも１種の抗微生物性モノマは、
第１級アミノ基、第２級アミノ基、または第３級アミノ基を有するモノマ、
を含む、
請求項１５記載の抗微生物性ポリマの調製方法。
【請求項１９】
前記少なくとも１つの抗微生物性モノマは、オルト−ジメチルアミノメチルスチレン、メタ−ジメチルアミノメチルスチレン、および／またはパラ−ジメチルアミノメチルスチレン、Ｎ−［２−（ジメチルアミノ）エチル］アクリルアミド、Ｎ−（２−アミノエチル）アクリルアミド、ｎ−ブチルアクリルアミド、および／またはジアリルジメチルアンモニウム塩から選択される、
請求項１８記載の抗微生物性ポリマの調製方法。
【請求項２０】
前記少なくとも１種の抗微生物性モノマは、ジメチルアミノプロピルメタクリレート（ＤＭＡＰＭ）、ジメチルアミノヘキシルメタクリレート（ＤＭＡＨＭ）、ジメチルアミノヘプチルメタクリレート（ＤＭＡＨＰＭ）、ジメチルアミノオクチルメタクリレート（ＤＭＡＯＭ）、ジメチルアミノノニルメタクリレート（ＤＭＡＮＭ）、ジメチルアミノデシルメタクリレート（ＤＭＡＤＭ）、ジメチルアミノウンデシルメタクリレート（ＤＭＡＵＤＭ）、ジメチルアミノドデシルメタクリレート（ＤＭＡＤＤＭ）、ジメチルアミノトリデシルメタクリレート（ＤＭＡＴＤＭ）、ジメチルアミノテトラデシルメタクリレート（ＤＭＡＴＴＤＭ）、ジメチルアミノペンタデシルメタクリレート（ＤＭＡＰＤＭ）、ジメチルアミノヘキサデシルメタクリレート（ＤＭＡＨＤＭ）、ジメチルアミノヘプタデシルメタクリレート（ＤＭＡＨＰＤＭ）、ジメチルアミノオクタデシルメタクリレート（ＤＭＡＯＤＭ）、ジメチルアミノノナデシルメタクリレート（ＤＭＡＮＤＭ）、ジメチルアミノイコシルメタクリレート（ＤＭＡＩＯＭ）、ジメチルアミノヘンイコシルメタクリレート（ＤＭＡＨＯＭ）、および／またはジメチルアミノドコシルメタクリレート（ＤＭＡＤＯＭ）である、
請求項１５記載の抗微生物性ポリマの調製方法。
【請求項２１】
前記少なくとも１種の抗微生物性モノマは、抗微生物性ペプチドと共有結合する、
請求項１５記載の抗微生物性ポリマの調製方法。
【請求項２２】
前記少なくとも１種の抗微生物性モノマは、２つから４つのジスルフィド架橋により安定化されるβ−シートペプチド（例えば、ヒトα−ディフェンシンおよびヒトβ−ディフェンシン、プレクタシン、またはプロテグリン）；αヘリックスペプチド（例えば、ＬＬ−３７、セクロピン、またはマガイニン）；グリシン、プロリン、トリプトファン、アルギニン、またはヒスチジンに富む拡張された構造（例えば、インドリシジン）；ならびに／あるいは１つまたは複数のジスルフィド架橋を有するループペプチド（例えば、バクテリオシン）から選択される、
請求項２１記載の抗微生物性ポリマの調製方法。
【請求項２３】
前記アクリルモノマは、グリセロールモノメタクリレート、２−ヒドロキシエチルメタクリレート、Ｎ−（２−ヒドロキシプロピル）メタクリルアミド、ヒドロキシプロピルメタクリレート、ポリ（エチレングリコール）、モノメチルエーテルモノメタクリレート、Ｎ−ビニル−２−ピロリドン、イソブチルメタクリレート、メチルメタクリレート、Ｎ−オクチルメタクリレート、アリルフェニルエーテル、ベンズヒドリルメタクリレート、ベンジルアクリレート、Ｎ−ベンジルメタクリルアミド、ベンジルメタクリレート、２−（９Ｈ−カルバゾール−９−イル）エチルメタクリレート、４−クロロフェニルアクリレート、１Ｈ，１Ｈ，７Ｈ−ドデカフルオロヘプチルメタクリレート、１Ｈ，１Ｈ，２Ｈ，２Ｈ−ヘプタデカフルオロデシルアクリレート、１Ｈ，１Ｈ，２Ｈ，２Ｈ−ヘプタデカフルオロデシルメタクリレート、１Ｈ，１Ｈ−ヘプタフルオロブチルアクリレート、１Ｈ，１Ｈ，３Ｈ−ヘキサフルオロブチルアクリレート、１Ｈ，１Ｈ，３Ｈ−ヘキサフルオロブチルメタクリレート、ヘキサフルオロイソプロピルメタクリレート、１Ｈ，１Ｈ，５Ｈ−オクタフルオロペンチルアクリレート、１Ｈ，１Ｈ，５Ｈ−オクタフルオロペンチルメタクリレート、ペンタブロモフェニルアクリレート、ペンタブロモフェニルメタクリレート、ペンタフルオロフェニルアクリレート、ペンタフルオロフェニルメタクリレート、１Ｈ，１Ｈ，３Ｈ−テトラフルオロプロピルメタクリレート、２，４，６−トリブロモフェニルアクリレート、２，２，２−トリフルオロエチルアクリレート、２，２，２−トリフルオロエチルメタクリレート、Ｎ−（３−アミノプロピル）メタクリルアミドモノヒドロクロリド、２−（Ｎ，Ｎ−ジメチルアミノ）モノエチルメタクリレート、メタクリル酸、２−アミノエチルメタクリレートヒドロクロリド、４−（２−アクリルオキシエトキシ）２−ヒドロキシベンゾフェノン、フェニルアクリレート、４−メタクリルオキシ−２−ヒドロキシベンゾフェノン、２−（２’−メタクリルオキシ−５’−メチルフェニル）ベンゾトリアゾール、２−シンナモイルオキシエチルアクリレート、シンナミルメタクリレート、グリシジルシンナメート、２−ナフチルメタクリレート、エチレングリコールジメタクリレート、および／または１，４−フェニレンジアクリレート、およびポリ（エチレングリコール）ジアクリレートから選択される、
請求項１５記載の抗微生物性ポリマの調製方法。
【請求項２４】
前記アクリルモノマは、メチルアクリレートとメチルメタクリレートとから選択される、
請求項１５記載の抗微生物性ポリマの調製方法。
【請求項２５】
前記疎水性アクリルモノマは、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
エチレングリコールジメタクリレートで架橋され、エチルアクリレートとエチルメタクリレートと２，２，２−トリフルオロエチルメタクリレートとのコポリマを形成する、エチレングリコールジメタクリレートで架橋される、エチルアクリレートとエチルメタクリレートと２，２，２−トリフルオロエチルメタクリレートとのモノマ、
フェニルエチルメタクリレートとｎ−ブチルアクリレートとフルオロアルキルメタクリレートとが架橋されたコポリマを形成する、フェニルエチルメタクリレートとｎ−ブチルアクリレートとフルオロアルキルメタクリレートとのモノマ、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
２−フェニルエチルアクリレートと２−フェニルエチルメタクリレートとのコポリマを形成する、２−フェニルエチルアクリレートと２−フェニルエチルメタクリレートとのモノマ、および／または
２−フェニルエチルアクリレートと２−フェニルエチルメタクリレートとのコポリマを形成する、２−フェニルエチルアクリレートと２−フェニルエチルメタクリレートとのモノマ、
から選択される、
請求項１５記載の抗微生物性ポリマの調製方法。
【請求項２６】
前記親水性アクリルモノマは、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
２−ヒドロキシエチルメタクリレートと２−エトキシエチルメタクリレートとのコポリマを形成する、２−ヒドロキシエチルメタクリレートと２−エトキシエチルメタクリレートとのモノマ、および／または
２−ヒドロキシエチルメタクリレートとメチルメタクリレートとのコポリマを形成する、２−ヒドロキシエチルメタクリレートとメチルメタクリレートとのモノマ、
から選択される、
請求項１５記載の抗微生物性ポリマの調製方法。
【請求項２８】
前記ビニルモノマは、ビニルカーボネート、ビニルカルバメート、Ｎ−ビニル−２−ピロリドン、および／またはＮ−ビニルカルバゾールのモノマから選択される、
請求項１５記載の抗微生物性ポリマの調製方法。
【請求項２９】
前記コラーゲンモノマは、天然由来のＩ−ＸＸＶＩＩＩ型コラーゲンモノマ、遺伝子組換えコラーゲンモノマおよびその断片、ならびに／あるいは合成コラーゲンモノマおよびその断片、のモノマから選択される、
請求項１５記載の抗微生物性ポリマの調製方法。
【請求項３０】
前記抗微生物性ポリマは、透明である、
請求項１５記載の抗微生物性ポリマの調製方法。
【請求項３１】
前記抗微生物性ポリマは、少なくとも２０個の原子を含有する、
請求項１乃至１４のいずれかに記載の抗微生物性ポリマ。
【請求項３２】
前記抗微生物性ポリマは、少なくとも４０個の原子を含有する、
請求項１乃至１４のいずれかに記載の抗微生物性ポリマ。
【請求項３３】
前記抗微生物性ポリマは、コンタクトレンズに形成される、
請求項１乃至１４および請求項３１乃至３２のいずれかに記載の抗微生物性ポリマ。
【請求項３４】
前記抗微生物性ポリマは、コンタクトレンズに形成され、
前記抗微生物性モノマは、前記コンタクトレンズの製造の完了後に浸出することができない、
請求項１乃至１４および請求項３１乃至３２のいずれかに記載の抗微生物性ポリマ。
【請求項３５】
前記抗微生物性ポリマは、少なくとも２０個の原子を含有する、
請求項１５乃至３０のいずれかに記載の抗微生物性ポリマの調製方法。
【請求項３６】
前記抗微生物性ポリマは、少なくとも４０個の原子を含有する、
請求項１５乃至３０のいずれかに記載の抗微生物性ポリマの調製方法。
【請求項３７】
前記抗微生物性モノマは、前記コンタクトレンズの製造の完了後に浸出することができない、
請求項１５乃至３０および請求項３５乃至３６のいずれかに記載の抗微生物性ポリマの調製方法。
【発明の詳細な説明】
【技術分野】
【０００１】
本発明は、概して、コンタクトレンズと、コンタクトレンズの調製方法および使用方法と、に関し、より詳細には、少なくとも１種の抗微生物性モノマを少なくとも１種の他のモノマと共重合させることにより得られるコンタクトレンズ用の抗微生物性ポリマに関する。
【背景技術】
【０００２】
コンタクトレンズは、人間の涙膜上に浮かぶレンズである。これらは、インプラントのように身体に物理的に埋め込まれていない。コンタクトレンズの目的は、光を屈折させ、網膜上の光線の適切な焦点を可能にすること、および／または眼の美容上の外観における変化を提供することである。
【０００３】
感染症は、コンタクトレンズの重篤な合併症である。細菌は、コンタクトレンズに付着し、眼表面で感染する可能性がある。コンタクトレンズの使用に起因する角膜の非制御の感染症は、結果として、視力喪失、さらには、目の喪失さえ生じさせ得る。
【０００４】
感染症のリスクを減らすために使用される最も一般的な方策は、抗微生物特性を有するコンタクトレンズ保存溶液の使用である。これは有効であり得るが、正しいコンタクトレンズ溶液を使用するかは患者に依存する。コスト上の理由から、患者は、しばしば、抗微生物特性を有さない生理食塩水中にコンタクトレンズを保存する。そのため、継続的に感染のリスクがある。
【０００５】
過去に提案された別の方策は、コンタクトレンズのポリマに抗菌性金属イオンを注入することである。特に、金属銀と金属銅とは、コンタクトレンズを含む医療機器用のポリマに注入される薬剤として提案されている。ポリマ中の抗菌剤としての遊離金属イオンの使用は、市販のプラスチック製品と、カテーテルなどの短期的使い捨て医療機器と、において広く使用されているが、金属イオンは、眼に対して危険であることが知られている。銀症（argyrosis）は、眼の銀毒性に対する医学用語である。銀症は、結果として、結膜と虹彩とのスレートグレイ変色を生じさせることが報告されている。また、銀症は結果として白内障（cataract）と網膜の黄斑症（retinal maculopathy）とを生じさせることも分かっており、これらは両方とも、視力を脅かす疾患である。眼における銅毒性は結果として、角膜の周りに、カイザー・フライシャー輪と呼ばれる特徴的な緑色の輪を生じさせる。さらに、複数の研究が銅毒性が眼内炎（ぶどう膜炎）、出血、硝子体液化、低眼圧（hypotony）、虹彩虚血（iris ischemia）、網膜損傷などの眼の合併症を引き起こし得ることを実証している。さらに、遊離金属イオンもまた、経時的にポリマから浸出し得て、したがって、ポリマは経時的にその抗微生物特性を失い得る。
【０００６】
Ｄｚｉａｂｏらは、抗微生物性コンタクトレンズの製造における第４級アンモニウム含有オルガノシランの使用について記載している。しかし、オルガノシランは、コンタクトレンズの製造に関して多くの困難をもたらす。第４級アンモニウム含有オルガノシランは、シリコーンベースのコンタクトレンズの製造に使用され得る。しかしながら、シリコーンベースのコンタクトレンズの製造は非常に高価な装置を必要とし、しばしば非常に低い温度で行われる必要がある。装置の費用と特別な製造環境とにより、最大規模の企業のみがシリコーンベースのコンタクトレンズの製造が可能である。世界中のコンタクトレンズのより小規模な製造業者のほとんどにおいて、コンタクトレンズに使用されるポリマは、主としてメタクリレートベースである。他のあまり一般的に使用されていないコンタクトレンズ材料としては、ビニルとコラーゲンとが挙げられる。ほとんどのオルガノシラン化合物は、メチルメタクリレート、ビニル、またはコラーゲンの存在下では透明な材料に重合せず、したがって、メチルメタクリレート、ビニル、および／またはコラーゲンをベースとする抗微生物性コンタクトレンズの作製には使用することができない。そのため、メチルメタクリレート、ビニルおよび／またはコラーゲンベースのコンタクトレンズが抗微生物特性を有することを可能にする発明が必要とされている。
【発明の概要】
【発明が解決しようとする課題】
【０００７】
前述の理由から、当該技術分野において、コンタクトレンズに関連する微生物感染のリスクを減少させる改良された組成物と方法とが依然として必要とされている。
【課題を解決するための手段】
【０００８】
本発明は、少なくとも１種の抗微生物性モノマと、アクリルモノマ、ビニルモノマ、および／またはコラーゲンモノマから選択される少なくとも１種のモノマと、を共重合させることにより得られる、コンタクトレンズ用の抗微生物性ポリマを提供する。本発明はまた、抗微生物性ポリマを提供するために、少なくとも１種の抗微生物性モノマを、アクリルモノマ、ビニルモノマ、および／またはコラーゲンモノマから選択される少なくとも１種の他のモノマと反応させ、コンタクトレンズにおいて抗微生物性ポリマを使用することによる、コンタクトレンズ用の抗微生物性ポリマの調製方法を提供する。
【０００９】
本発明のコポリマは、抗微生物性で、生体適合性で、可逆的に変形可能であり、透明、半透明、または不透明でもある。好ましい態様において、これらのコポリマの抗微生物性モノマは、コンタクトレンズの製造完了後に浸出できない。そのため、自由に浮遊する抗微生物性モノマによる眼への毒性はない。これらの特性は、コンタクトレンズの最適な機能にとって望ましい。さらに、コポリマの表面だけでなく、コポリマ全体が抗微生物特性を有するため、これらのタイプのコポリマから作製されたコンタクトレンズは、インプラントの表面が経時的に浸食されたとしても、それらの抗微生物特性を失わない。このことは、瞬きがポリマ材料の浸食を引き起こすような、眼の表面に曝されるコンタクトレンズにとって特に重要である。本開示のポリマの表面が浸食された場合、表面下の抗微生物性ポリマは依然として微生物を殺し、それにより患者の感染リスクを減少させる。
【図面の簡単な説明】
【００１０】
【図１】図１は、抗微生物性で、透明な、生体適合性の、可逆的に変形可能なポリマの重合の実施形態を示す。
【発明を実施するための形態】
【００１１】
以下の説明は、当業者が本明細書において説明される実施形態を作製および使用することを可能にするために提示される。単なる例として、特定のデバイスと、技術と、用途との説明が提供される。本明細書において説明される実施例に対する様々な改変は、当業者には容易に明らかであり、本明細書において定義される一般原理は、本開示の趣旨および範囲から逸脱することなく、他の実施例と用途とに適用されるであろう。本明細書において使用される「例示的」という用語は、「例として記載される」ことを意味するものである。本明細書において「例示的」として説明される任意の態様または設計は、必ずしも、他の態様または設計よりも好ましいまたは有利であるとして解釈されるものではない。したがって、本開示は、本明細書において説明され示される実施例に限定されることを意図されたものではないが、特許請求の範囲と一致した範囲に合致するものである。
【００１２】
本明細書において使用される場合、任意の生物学的薬物に対する言及は、生物学的製剤の任意の断片、修飾、または変異体、例えば、任意のペグ化形態、グリコシル化形態、脂質化形態、環化形態、または共役形態の生物学的製剤またはそのような断片、修飾、または変異体、あるいはそれらのいずれかのプロドラッグなど、を包含する。本明細書において使用される場合、任意の小分子薬物に対する言及は、その任意の塩、酸、塩基、水和物、溶媒和物、エステル、異性体、または多形体、あるいはそれらのいずれかの代謝物またはプロドラッグを包含する。本明細書において使用される略語は、化学分野および生物学分野におけるそれらの従来の意味を有する。
【００１３】
本明細書において開示されるプロセスにおける工程の特定の順序または階層構造が、例示的アプローチの例であることは理解されるべきである。設計の優先性に基づいて、プロセスにおける工程の特定の順序または階層構造は、本開示の範囲内に留まりつつ、再編されてもよいことが理解されよう。添付の任意の方法クレームは、サンプル順序において様々な工程の要素を提示するが、提示される特定の順序または階層構造に限定されることは意図されない。
【００１４】
したがって、本開示は、少なくとも１種の抗微生物性モノマをアクリルモノマ、ビニルモノマ、および／またはコラーゲンモノマから選択される少なくとも１種の他のモノマと共重合させることにより得られる、コンタクトレンズ用の抗微生物性ポリマを提供する。結果として得られる抗微生物性ポリマは、抗微生物性で、生体適合性であり、透明、半透明、または不透明でもある。さらに、これらの特性は、コンタクトレンズの最適な機能にとって望ましい。コポリマの表面だけでなく、コポリマ全体が抗微生物特性を有する。
【００１５】
抗微生物性ポリマの重要な特徴は、抗微生物性モノマの浸出不能性と、製造完了後のポリマ内へのそれらの固定化とである。抗微生物性モノマは、遊離状態において、生物に暴露された場合に毒性となることが分かっている。小さな抗微生物分子は、自由に拡散する可能性がより高く、重合後にポリマに永久的に固定されないことがある。そのため、好ましい態様において、本発明の抗微生物性モノマは、各分子中に最低２０個の原子、好ましくは４０個以上の原子を含有すべきである。
【００１６】
１つの好ましい態様において、本発明の抗微生物性ポリマは、微生物の細胞を破裂させることにより、接触において微生物を殺す。例えば、本発明の抗微生物性ポリマは、概して、正電荷を有し、細菌の細胞壁の負に帯電した表面上に、容易に吸着され得る。一旦吸着されると、抗微生物性ポリマ鎖は、次いで、結合した細胞壁を通過して拡散し、細胞膜を崩壊させる。細胞膜の崩壊と、それに続く細胞質成分の漏出とは、細菌分解として知られるプロセスにおいて細菌の死を引き起こす。
【００１７】
ほとんどの細菌の細胞壁は負に帯電するため、したがって、ほとんどの抗微生物性ポリマは吸着プロセスを容易にするために正に帯電する。しかしながら、正に帯電した細菌細胞を殺すために好適な負に帯電した抗微生物性ポリマを生成することも可能である。
【００１８】
図１は、抗微生物性で、透明な、生体適合性の、可逆的に変形可能なポリマの重合の実施形態を示す。この図において、抗微生物性ポリマは、少なくとも１種の抗微生物性モノマを、アクリルモノマ、ビニルモノマ、および／またはコラーゲンモノマから選択される少なくとも１種のモノマと共重合させることにより得られる。重合後、結果として得られるポリマ網目構造は、ポリマ網目構造の全体に亘って、間隔を置いて配置された固定された抗微生物性ポリマを含む。
【００１９】
一実施形態において、抗菌性モノマは、ケイ素を含まない第４級アンモニウム塩系モノマから選択される。第４級アンモニウム塩系モノマの非限定的な例は、１−［１２−（メタクリロイルオキシ）ドデシル］ピリジニウムブロミド（ＭＤＰＢ）：
ＣＨ２＝Ｃ（ＣＨ３）Ｃ（Ｏ）Ｏ（ＣＨ２）１２Ｎ＋（Ｃ５Ｈ５）Ｂｒ−
ＭＤＰＢ
である。
【００２０】
ＭＤＰＢは、歯科用接着剤および歯科用樹脂と共重合する場合、虫歯のリスクを減らすための抗微生物性モノマとして使用されている。
【００２１】
他の実施形態において、少なくとも１種の抗微生物性モノマは、第４級アンモニウム塩系モノマ、例えば、メタクリルオキシルエチルセチルジメチルアンモニウムクロリド（ＤＭＡＥ−ＣＢ）である。
ＣＨ２＝Ｃ（ＣＨ３）Ｃ（Ｏ）Ｏ（ＣＨ２）２Ｎ＋（ＣＨ３）２（ＣＨ２）１５ＣＨ３Ｃｌ−
ＤＭＡＥ−ＣＢ
【００２２】
ポリマ材料に組み入れられ得る抗菌性モノマの量を増加することも可能であり、次いで、２つの重合可能なメタクリル部分を有するように第４級アンモニウム塩系モノマを修飾（modifying）することにより、抗菌活性を高めることも可能である。
【００２３】
したがって、他の実施形態において、少なくとも１種の抗微生物性モノマは、第４級アンモニウム塩系モノマ、例えば、２−メタクリルオキシエチルドデシルメチルアンモニウムブロミド（ＭＡＥ−ＤＢ）：
ＣＨ２＝Ｃ（ＣＨ３）Ｃ（Ｏ）Ｏ（ＣＨ２）２Ｎ＋（ＣＨ３）（ＣＨ２）２Ｏ（Ｏ）ＣＣ（ＣＨ３）＝ＣＨ２（ＣＨ２）１２ＣＨ３Ｂｒ−
ＭＡＥ−ＤＢ
である。
【００２４】
他の実施態様において、少なくとも１種の抗微生物性モノマは、第４級アンモニウム塩系モノマ、例えば、２−メタクリルオキシエチルヘキサデシルメチルアンモニウムブロミド（ＭＡＥ−ＨＢ）：
ＣＨ２＝Ｃ（ＣＨ３）Ｃ（Ｏ）Ｏ（ＣＨ２）２Ｎ＋（ＣＨ３）（ＣＨ２）２Ｏ（Ｏ）ＣＣ（ＣＨ３）＝ＣＨ２（ＣＨ２）１６ＣＨ３Ｂｒ−
ＭＡＥ−ＨＢ
である。
【００２５】
他の実施形態において、少なくとも１種の抗微生物性モノマは、第４級アンモニウム塩系モノマ、例えば、ビス（２−メタクリルオキシエチル）ジメチルアンモニウムブロミド（ＩＤＭＡ−１）：
ＣＨ２＝Ｃ（ＣＨ３）Ｃ（Ｏ）Ｏ（ＣＨ２）２Ｎ＋（ＣＨ３）２（ＣＨ２）２Ｏ（Ｏ）ＣＣ（ＣＨ３）＝ＣＨ２Ｂｒ−
ＩＤＭＡ−１
である。
【００２６】
他の実施形態において、少なくとも１種の抗微生物性モノマは、アルキル鎖長に基づいて異なってもよい。これらの例としては、次に限定されるわけではないが、ジメチルアミノプロピルメタクリレート（ＤＭＡＰＭ）、ジメチルアミノヘキシルメタクリレート（ＤＭＡＨＭ）、ジメチルアミノヘプチルメタクリレート（ＤＭＡＨＰＭ）、ジメチルアミノオクチルメタクリレート（ＤＭＡＯＭ）、ジメチルアミノノニルメタクリレート（ＤＭＡＮＭ）、ジメチルアミノデシルメタクリレート（ＤＭＡＤＭ）、ジメチルアミノウンデシルメタクリレート（ＤＭＡＵＤＭ）、ジメチルアミノドデシルメタクリレート（ＤＭＡＤＤＭ）、ジメチルアミノトリデシルメタクリレート（ＤＭＡＴＤＭ）、ジメチルアミノテトラデシルメタクリレート（ＤＭＡＴＴＤＭ）、ジメチルアミノペンタデシルメタクリレート（ＤＭＡＰＤＭ）、ジメチルアミノヘキサデシルメタクリレート（ＤＭＡＨＤＭ）、ジメチルアミノヘプタデシルメタクリレート（ＤＭＡＨＰＤＭ）、ジメチルアミノオクタデシルメタクリレート（ＤＭＡＯＤＭ）、ジメチルアミノノナデシルメタクリレート（ＤＭＡＮＤＭ）、ジメチルアミノイコシルメタクリレート（ＤＭＡＩＯＭ）、ジメチルアミノヘンイコシルメタクリレート（ＤＭＡＨＯＭ）、ジメチルアミノドコシルメタクリレート（ＤＭＡＤＯＭ）、および／またはそれらの組み合わせが挙げられる。
【００２７】
他の実施形態において、抗微生物性モノマは、第１級アミノ基、第２級アミノ基、または第３級アミノ基を有してもよい。これらのタイプの抗菌性モノマの例としては、次に限定されるわけではないが、オルト−ジメチルアミノメチルスチレン、メタ−ジメチルアミノメチルスチレン、および／またはパラ−ジメチルアミノメチルスチレン、Ｎ−［２−（ジメチルアミノ）エチル］アクリルアミド、Ｎ−（２−アミノエチル）アクリルアミド、ｎ−ブチルアクリルアミド、およびジアリルジメチルアンモニウム塩が挙げられる。
【００２８】
さらなる別の実施形態において、細胞増殖抑制性モノマは、細胞増殖抑制性ペプチドと共有結合する。細胞増殖抑制性ペプチドの例として、２つから４つのジスルフィド架橋により安定化されたβシートペプチド（例えば、ヒトα−ディフェンシンおよびヒトβ−ディフェンシン、プレクタシン、またはプロテグリン）、α−ヘリックスペプチド（例えば、ＬＬ−３７、セクロピン、またはマガイニン）、グリシン、プロリン、トリプトファン、アルギニン、またはヒスチジンに富む拡張された構造（例えば、インドリシジン）、ならびに1つまたは複数のジスルフィド架橋を有するループペプチド（例えば、バクテリオシン）が挙げられる。
【００２９】
一実施形態において、少なくとも１種の他のモノマは、アクリルモノマ、ビニルモノマ、および／またはコラーゲンモノマから選択される。これらのモノマは、コンタクトレンズ用の抗微生物性ポリマを提供するために、前述の少なくとも１種の抗微生物性モノマとの重合を受けることができる。
【００３０】
他の実施形態において、コンタクトレンズを作製するために使用される好適なアクリルモノマは、以下のモノマ：グリセロールモノメタクリレート、２−ヒドロキシエチルメタクリレート、Ｎ−（２−ヒドロキシプロピル）メタクリルアミド、ヒドロキシプロピルメタクリレート、ポリ（エチレングリコール）、モノメチルエーテルモノメタクリレート、Ｎ−ビニル−２−ピロリドン、イソブチルメタクリレート、メチルメタクリレート、Ｎ−オクチルメタクリレート、アリルフェニルエーテル、ベンズヒドリルメタクリレート、ベンジルアクリレート、Ｎ−ベンジルメタクリルアミド、ベンジルメタクリレート、２−（９Ｈ−カルバゾール−９−イル）エチルメタクリレート、４−クロロフェニルアクリレート、１Ｈ，１Ｈ，７Ｈ−ドデカフルオロヘプチルメタクリレート、１Ｈ，１Ｈ，２Ｈ，２Ｈ−ヘプタデカフルオロデシルアクリレート、１Ｈ，１Ｈ，２Ｈ，２Ｈ−ヘプタデカフルオロデシルメタクリレート、１Ｈ，１Ｈ−ヘプタフルオロブチルアクリレート、１Ｈ，１Ｈ，３Ｈ−ヘキサフルオロブチルアクリレート、１Ｈ，１Ｈ，３Ｈ−ヘキサフルオロブチルメタクリレート、ヘキサフルオロイソプロピルメタクリレート、１Ｈ，１Ｈ，５Ｈ−オクタフルオロペンチルアクリレート、１Ｈ，１Ｈ，５Ｈ−オクタフルオロペンチルメタクリレート、ペンタブロモフェニルアクリレート、ペンタブロモフェニルメタクリレート、ペンタフルオロフェニルアクリレート、ペンタフルオロフェニルメタクリレート、１Ｈ，１Ｈ，３Ｈ−テトラフルオロプロピルメタクリレート、２，４，６−トリブロモフェニルアクリレート、２，２，２−トリフルオロエチルアクリレート、２，２，２−トリフルオロエチルメタクリレート、Ｎ−（３−アミノプロピル）メタクリルアミドモノヒドロクロリド、２−（Ｎ，Ｎ−ジメチルアミノ）モノエチルメタクリレート、メタクリル酸、２−アミノエチルメタクリレートヒドロクロリド、４−（２−アクリルオキシエトキシ）２−ヒドロキシベンゾフェノン、フェニルアクリレート、４−メタクリルオキシ−２−ヒドロキシベンゾフェノン、２−（２’−メタクリルオキシ−５’−メチルフェニル）ベンゾトリアゾール、２−シンナモイルオキシエチルアクリレート、シンナミルメタクリレート、グリシジルシンナメート、２−ナフチルメタクリレート、エチレングリコールジメタクリレート、１，４−フェニレンジアクリレート、およびポリ（エチレングリコール）ジアクリレートのうちの少なくとも１種を含む。
【００３１】
一実施形態において、少なくとも１種の他のモノマは、疎水性アクリルモノマから選択される。疎水性アクリルモノマの例としては、次に限定されるわけではないが、以下が挙げられる。
【００３２】
ブタンジオールジアクリレートで架橋され、フェニルエチルアクリレートとフェニルエチルメタクリレートとのコポリマ（ＡｃｒｙＳｏｆ（登録商標）  ＩＱ）を形成する、フェニルエチルアクリレートとフェニルエチルメタクリレートとブタンジオールジアクリレートとのモノマ、Ａｌｃｏｎ、Ａ  Ｎｏｖａｒｔｉｓ  Ｄｉｖｉｓｉｏｎ、６２０１  Ｓｏｕｔｈ  Ｆｒｅｅｗａｙ、Ｆｏｒｔ  Ｗｏｒｔｈ、ＴＸ  ７６１３４−２００１から入手可能。
【００３３】
エチレングリコールジメタクリレートで架橋され、エチルアクリレートとエチルメタクリレートと２，２，２−トリフルオロエチルメタクリレートとのコポリマ（Ｔｅｃｎｉｓ（登録商標）  ＡＭＯ））を形成する、エチレングリコールジメタクリレートで架橋される、エチルアクリレートとエチルメタクリレートと２，２，２−トリフルオロエチルメタクリレートとのモノマ、Ｊｏｈｎｓｏｎ  ＆  Ｊｏｈｎｓｏｎ  Ｖｉｓｉｏｎ  Ｓｕｒｇｉｃａｌ、１７００  Ｅ  Ｓｔ  Ａｎｄｒｅｗ  Ｐｌ、Ｓａｎｔａ  Ａｎａ、ＣＡ  ９２７０５から入手可能。
【００３４】
フェニルエチルメタクリレートとｎ−ブチルアクリレートとフルオロアルキルメタクリレートとが架橋されたコポリマ（ＡＦ−１（登録商標）  （ＨＯＹＡ））を形成する、フェニルエチルメタクリレートとｎ−ブチルアクリレートとフルオロアルキルメタクリレートとのモノマ、Ｈｏｙａ  Ｃｏｒｐｏｒａｔｉｏｎ、７−５、Ｎａｋａ−Ｏｃｈｉａｉ  ２−ｃｈｏｍｅ、Ｓｈｉｎｊｕｋｕ−ｋｕ  Ｔｏｋｙｏ、Ｊａｐａｎから入手可能。
【００３５】
ブタンジオールジアクリレートで架橋され、フェニルエチルアクリレートとフェニルエチルメタクリレートとのコポリマ（ＨＩ５６）を形成する、フェニルエチルアクリレートとフェニルエチルメタクリレートとブタンジオールジアクリレートとのモノマ、Ｃｏｎｔａｍａｃ（登録商標）Ｌｔｄ．、Ｃａｒｌｔｏｎ  Ｈｏｕｓｅ、Ｓｈｉｒｅ  Ｈｉｌｌ、Ｓａｆｆｒｏｎ  Ｗａｌｄｅｎ、Ｅｓｓｅｘ  ＣＢ１１  ３ＡＵから入手可能。
【００３６】
２−フェニルエチルアクリレートと２−フェニルエチルメタクリレートとのコポリマ（ＢＥＮＺ  ＨＦ−１．２）を形成する、２−フェニルエチルアクリレートと２−フェニルエチルメタクリレートとのモノマ、Ｂｅｎｚ  Ｒｅｓｅａｒｃｈ  ＆  Ｄｅｖｅｌｏｐｍｅｎｔ  Ｃｏｒｐｏｒａｔｉｏｎ、６４４７  Ｐａｒｋｌａｎｄ  Ｄｒｉｖｅ、Ｓａｒａｓｏｔａ、ＦＬ  ３４２４３から入手可能。
【００３７】
２−フェニルエチルアクリレートと２−フェニルエチルメタクリレートとのコポリマ（Ｂｅｎｚ  ＨＦ−２）を形成する、２−フェニルエチルアクリレートと２−フェニルエチルメタクリレートとのモノマ、Ｂｅｎｚ  Ｒｅｓｅａｒｃｈ  ＆  Ｄｅｖｅｌｏｐｍｅｎｔ  Ｃｏｒｐｏｒａｔｉｏｎ、６４４７  Ｐａｒｋｌａｎｄ  Ｄｒｉｖｅ、Ｓａｒａｓｏｔａ、ＦＬ  ３４２４３から入手可能。
【００３８】
一実施形態において、少なくとも１種の他のモノマは、親水性アクリルモノマから選択される。親水性アクリルモノマの例としては、次に限定されるわけではないが、以下が挙げられる。
【００３９】
ヒドロキシエチルメタクリレートとメチルメタクリレートとのコポリマ（ＣＩ２６）を形成する、ヒドロキシエチルメタクリレートとメチルメタクリレートとのモノマ、Ｃｏｎｔａｍａｃ（登録商標）Ｌｔｄ．、Ｃａｒｌｔｏｎ  Ｈｏｕｓｅ、Ｓｈｉｒｅ  Ｈｉｌｌ、Ｓａｆｆｒｏｎ  Ｗａｌｄｅｎ、Ｅｓｓｅｘ  ＣＢ１１  ３ＡＵから入手可能。
【００４０】
ヒドロキシエチルメタクリレートとメチルメタクリレートとのコポリマ（ＭＩＣＳ２２）を形成する、ヒドロキシエチルメタクリレートとメチルメタクリレートとのモノマ、Ｃｏｎｔａｍａｃ（登録商標）Ｌｔｄ．、Ｃａｒｌｔｏｎ  Ｈｏｕｓｅ、Ｓｈｉｒｅ  Ｈｉｌｌ、Ｓａｆｆｒｏｎ  Ｗａｌｄｅｎ、Ｅｓｓｅｘ  ＣＢ１１  ３ＡＵから入手可能。
【００４１】
ヒドロキシエチルメタクリレートとメチルメタクリレートとのコポリマ（ＣＩ１８）を形成する、ヒドロキシエチルメタクリレートとメチルメタクリレートとのモノマ、  Ｃｏｎｔａｍａｃ（登録商標）Ｌｔｄ．、Ｃａｒｌｔｏｎ  Ｈｏｕｓｅ、Ｓｈｉｒｅ  Ｈｉｌｌ、Ｓａｆｆｒｏｎ  Ｗａｌｄｅｎ、Ｅｓｓｅｘ  ＣＢ１１  ３ＡＵから入手可能。
【００４２】
２−ヒドロキシエチルメタクリレートと２−エトキシエチルメタクリレートとのコポリマ（Ｂｅｎｚ  ＩＯＬ  １２５）を形成する、２−ヒドロキシエチルメタクリレートと２−エトキシエチルメタクリレートとのモノマ、Ｂｅｎｚ  Ｒｅｓｅａｒｃｈ  ＆  Ｄｅｖｅｌｏｐｍｅｎｔ  Ｃｏｒｐｏｒａｔｉｏｎ、６４４７  Ｐａｒｋｌａｎｄ  Ｄｒｉｖｅ、Ｓａｒａｓｏｔａ、ＦＬ  ３４２４３から入手可能。
【００４３】
２−ヒドロキシエチルメタクリレートとメチルメタクリレートとのコポリマ（ＢｅｎｚＦｌｅｘ  ２６）を形成する、２−ヒドロキシエチルメタクリレートとメチルメタクリレートとのモノマ、Ｂｅｎｚ  Ｒｅｓｅａｒｃｈ  ＆  Ｄｅｖｅｌｏｐｍｅｎｔ  Ｃｏｒｐｏｒａｔｉｏｎ、６４４７  Ｐａｒｋｌａｎｄ  Ｄｒｉｖｅ、Ｓａｒａｓｏｔａ、ＦＬ  ３４２４３から入手可能。
【００４４】
他の実施形態において、コンタクトレンズを作製するために使用されるビニルモノマは、Ｎ−ビニル−２−ピロリドンおよび／またはＮ−ビニルカルバゾールモノマ、のモノマのうちの少なくとも１種を含む。ビニルモノマの非限定的な例としては、次に限定されないが、ビニルエステル（アクリレート）と、ビニルカーボネート（ＲＯＣ（Ｏ）ＯＣＨ＝ＣＨ２）、ビニルカルバメート（Ｒ’Ｒ’’ＮＣ（Ｏ）ＯＣＨ＝ＣＨ２）と、が挙げられる。ビニルモノマは、コンタクトレンズ用の抗微生物性ポリマを提供するために、前述の少なくとも１種の抗微生物性モノマとの重合を受けることができる。
【００４５】
他の実施形態において、透明、不透明、または半透明で生体適合性のコンタクトレンズを作製するために使用されるコラーゲンモノマは、天然由来のＩ−ＸＸＶＩＩＩ型コラーゲンモノマ、遺伝子組換えコラーゲンモノマおよびその断片、ならびに／あるいは合成コラーゲンモノマおよびその断片、のモノマのうちの少なくとも１種を含む。
【００４６】
一実施形態において、少なくとも１種の他のモノマは、コラーゲンモノマである。単一のコラーゲン分子であるトロポコラーゲンは、繊維などのより大きなコラーゲン凝集物を構成するために使用される。繊維は、３つのポリペプチド鎖で構成され、各ポリペプチド鎖は、左巻らせんの立体構造を有する。これら３つの左巻らせんは、一緒に撚り合わされて、水素結合により安定化した協力的な４次構造の、右巻の３重らせんまたは微小繊維を形成する。各微小繊維は、次いで、隣接する微小繊維と互いにかみ合わされる。さらに、コラーゲンモノマは、様々なリンカーを用いて、１つまたは複数のアクリレートモノマまたはビニルモノマと結合してもよい。コラーゲンモノマも、コンタクトレンズ用の抗微生物性ポリマを提供するために、前述の少なくとも１種の抗微生物性モノマとの重合を受けることができる。実施形態において、コンタクトレンズは、コラーゲンとＮ−イソプロピルアクリルアミド、コラーゲンと１−エチル−３，３’（ジメチル−アミノプロピル）−カルボジイミド、ならびにコラーゲンとＮ−ヒドロキシスクシンイミド（ＥＤＣ／ＮＨＳ）を含んでもよい。
【００４７】
本発明の特徴を特に示し、その好ましい実施形態を参照しながら説明したが、本開示の趣旨および範囲から逸脱することなく、それらに前述の変更および他の変更が為されてもよいことは、当業者により理解されるであろう。同様に、様々な図は、本開示に含まれ得る特徴および機能性の理解に役立つ、本開示の実例の構造または他の構成を表し得る。本開示は、図に示された実例の構造または構成に制限されないが、様々な代替の構造および構成を使用することにより実践され得る。さらに、本開示は、様々な例示的実施形態および実践形態に関連して、上記において説明されるが、1つまたは複数の個々の実施形態において説明される様々な特徴および機能性は、それらが説明される特定の実施形態にそれらの適用が制限されないことは理解されるべきである。その代わりに、それら様々な特徴および機能性は、そのような実施形態が説明されるか否かに関係なく、また、そのような特徴が、説明された実施形態の一部として提示されるか否かに関係なく、単独またはいくつかの組み合わせにおいて、本開示の他の実施形態の1つまたは複数に適用されることができる。すなわち、本開示の広さおよび範囲は、上記において説明される例示的実施形態のいずれにも制限されるべきではない。
【００４８】
前述の説明において、本開示は、その具体的な例示的実施形態を参照しながら説明される。しかしながら、特許請求の範囲において詳細に説明されるように、本開示の広範な趣旨および範囲から逸脱することなく、様々な変更や変化が為されてもよいことは明らかであろう。したがって、本明細書と図面とは、限定的としてではなく、例示的なものとして見なされるべきである。本開示は、様々な他の組合せと実施形態とを使用することができ、ならびに本明細書内で説明されるような本発明の概念の範囲内においていかなる変化や変更も行うことができることが理解されよう。
【図１】
2021513107.tif 000003
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
少なくとも１種の抗微生物性モノマと、
アクリルモノマ、疎水性アクリルモノマ、親水性アクリルモノマ、ビニルモノマ、および／またはコラーゲンモノマから選択される少なくとも１種の他のモノマと、
を含む、
ことを特徴とするコンタクトレンズ用の抗微生物性ポリマ。
【請求項２】
前記少なくとも１種の抗微生物性モノマは、第４級アンモニウム系塩モノマである、
請求項１記載の抗微生物性ポリマ。
【請求項３】
前記第４級アンモニウム系塩モノマは、１−［１２−（メタクリロイルオキシ）ドデシル］ピリジニウムブロミド（ＭＤＰＢ）、メタクリルオキシルエチルセチルジメチルアンモニウムクロリド（ＤＭＡＥ−ＣＢ）、２−メタクリルオキシエチルドデシルメチルアンモニウムブロミド（ＭＡＥ−ＤＢ）、２−メタクリルオキシエチルヘキサデシルメチルアンモニウムブロミド（ＭＡＥ−ＨＢ）、またはビス（２−メタクリルオキシエチル）ジメチルアンモニウムブロミド（ＩＤＭＡ−１）から選択される、
請求項２記載の抗微生物性ポリマ。
【請求項４】
前記少なくとも１つの抗微生物性モノマは、
第１級アミノ基、第２級アミノ基、または第３級アミノ基を有するモノマ、
を含む、
請求項１記載の抗微生物性ポリマ。
【請求項５】
前記少なくとも１種の抗微生物性モノマは、オルト−ジメチルアミノメチルスチレン、メタ−ジメチルアミノメチルスチレン、および／またはパラ−ジメチルアミノメチルスチレン、Ｎ−［２−（ジメチルアミノ）エチル］アクリルアミド、Ｎ−（２−アミノエチル）アクリルアミド、ｎ−ブチルアクリルアミド、および／またはジアリルジメチルアンモニウム塩から選択される、
請求項４記載の抗微生物性ポリマ。
【請求項６】
前記少なくとも１種の抗微生物性モノマは、ジメチルアミノプロピルメタクリレート（ＤＭＡＰＭ）、ジメチルアミノヘキシルメタクリレート（ＤＭＡＨＭ）、ジメチルアミノヘプチルメタクリレート（ＤＭＡＨＰＭ）、ジメチルアミノオクチルメタクリレート（ＤＭＡＯＭ）、ジメチルアミノノニルメタクリレート（ＤＭＡＮＭ）、ジメチルアミノデシルメタクリレート（ＤＭＡＤＭ）、ジメチルアミノウンデシルメタクリレート（ＤＭＡＵＤＭ）、ジメチルアミノドデシルメタクリレート（ＤＭＡＤＤＭ）、ジメチルアミノトリデシルメタクリレート（ＤＭＡＴＤＭ）、ジメチルアミノテトラデシルメタクリレート（ＤＭＡＴＴＤＭ）、ジメチルアミノペンタデシルメタクリレート（ＤＭＡＰＤＭ）、ジメチルアミノヘキサデシルメタクリレート（ＤＭＡＨＤＭ）、ジメチルアミノヘプタデシルメタクリレート（ＤＭＡＨＰＤＭ）、ジメチルアミノオクタデシルメタクリレート（ＤＭＡＯＤＭ）、ジメチルアミノノナデシルメタクリレート（ＤＭＡＮＤＭ）、ジメチルアミノイコシルメタクリレート（ＤＭＡＩＯＭ）、ジメチルアミノヘンイコシルメタクリレート（ＤＭＡＨＯＭ）、および／またはジメチルアミノドコシルメタクリレート（ＤＭＡＤＯＭ）である、
請求項１記載の抗微生物性ポリマ。
【請求項７】
前記少なくとも１種の抗微生物性モノマは、抗微生物性ペプチドと共有結合する、
請求項１記載の抗微生物性ポリマ。
【請求項８】
前記少なくとも１種の抗微生物性モノマは、２つから４つのジスルフィド架橋により安定化されるβ−シートペプチド（例えば、ヒトα−ディフェンシンおよびヒトβ−ディフェンシン、プレクタシン、またはプロテグリン）；αヘリックスペプチド（例えば、ＬＬ−３７、セクロピン、またはマガイニン）；グリシン、プロリン、トリプトファン、アルギニン、またはヒスチジンに富む拡張された構造（例えば、インドリシジン）；ならびに／あるいは１つまたは複数のジスルフィド架橋を有するループペプチド（例えば、バクテリオシン）から選択される、
請求項５記載の抗微生物性ポリマ。
【請求項９】
前記アクリルモノマは、グリセロールモノメタクリレート、２−ヒドロキシエチルメタクリレート、Ｎ−（２−ヒドロキシプロピル）メタクリルアミド、ヒドロキシプロピルメタクリレート、ポリ（エチレングリコール）、モノメチルエーテルモノメタクリレート、Ｎ−ビニル−２−ピロリドン、イソブチルメタクリレート、メチルメタクリレート、Ｎ−オクチルメタクリレート、アリルフェニルエーテル、ベンズヒドリルメタクリレート、ベンジルアクリレート、Ｎ−ベンジルメタクリルアミド、ベンジルメタクリレート、２−（９Ｈ−カルバゾール−９−イル）エチルメタクリレート、４−クロロフェニルアクリレート、１Ｈ，１Ｈ，７Ｈ−ドデカフルオロヘプチルメタクリレート、１Ｈ，１Ｈ，２Ｈ，２Ｈ−ヘプタデカフルオロデシルアクリレート、１Ｈ，１Ｈ，２Ｈ，２Ｈ−ヘプタデカフルオロデシルメタクリレート、１Ｈ，１Ｈ−ヘプタフルオロブチルアクリレート、１Ｈ，１Ｈ，３Ｈ−ヘキサフルオロブチルアクリレート、１Ｈ，１Ｈ，３Ｈ−ヘキサフルオロブチルメタクリレート、ヘキサフルオロイソプロピルメタクリレート、１Ｈ，１Ｈ，５Ｈ−オクタフルオロペンチルアクリレート、１Ｈ，１Ｈ，５Ｈ−オクタフルオロペンチルメタクリレート、ペンタブロモフェニルアクリレート、ペンタブロモフェニルメタクリレート、ペンタフルオロフェニルアクリレート、ペンタフルオロフェニルメタクリレート、１Ｈ，１Ｈ，３Ｈ−テトラフルオロプロピルメタクリレート、２，４，６−トリブロモフェニルアクリレート、２，２，２−トリフルオロエチルアクリレート、２，２，２−トリフルオロエチルメタクリレート、Ｎ−（３−アミノプロピル）メタクリルアミドモノヒドロクロリド、２−（Ｎ，Ｎ−ジメチルアミノ）モノエチルメタクリレート、メタクリル酸、２−アミノエチルメタクリレートヒドロクロリド、４−（２−アクリルオキシエトキシ）２−ヒドロキシベンゾフェノン、フェニルアクリレート、４−メタクリルオキシ−２−ヒドロキシベンゾフェノン、２−（２’−メタクリルオキシ−５’−メチルフェニル）ベンゾトリアゾール、２−シンナモイルオキシエチルアクリレート、シンナミルメタクリレート、グリシジルシンナメート、２−ナフチルメタクリレート、エチレングリコールジメタクリレート、および／または１，４−フェニレンジアクリレート、およびポリ（エチレングリコール）ジアクリレートから選択される、
請求項１記載の抗微生物性ポリマ。
【請求項１０】
前記アクリルモノマは、メチルアクリレートとメチルメタクリレートとから選択される、
請求項１記載の抗微生物性ポリマ。
【請求項１１】
前記疎水性アクリルモノマは、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
エチレングリコールジメタクリレートで架橋され、エチルアクリレートとエチルメタクリレートと２，２，２−トリフルオロエチルメタクリレートとのコポリマを形成する、エチレングリコールジメタクリレートで架橋される、エチルアクリレートとエチルメタクリレートと２，２，２−トリフルオロエチルメタクリレートとのモノマ、
フェニルエチルメタクリレートとｎ−ブチルアクリレートとフルオロアルキルメタクリレートとが架橋されたコポリマを形成する、フェニルエチルメタクリレートとｎ−ブチルアクリレートとフルオロアルキルメタクリレートとのモノマ、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
２−フェニルエチルアクリレートと２−フェニルエチルメタクリレートとのコポリマを形成する、２−フェニルエチルアクリレートと２−フェニルエチルメタクリレートとのモノマ、および／または
２−フェニルエチルアクリレートと２−フェニルエチルメタクリレートとのコポリマを形成する、２−フェニルエチルアクリレートと２−フェニルエチルメタクリレートとのモノマ、
から選択される、
請求項１記載の抗微生物性ポリマ。
【請求項１２】
前記親水性アクリルモノマは、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
２−ヒドロキシエチルメタクリレートと２−エトキシエチルメタクリレートとのコポリマを形成する、２−ヒドロキシエチルメタクリレートと２−エトキシエチルメタクリレートとのモノマ、および／または
２−ヒドロキシエチルメタクリレートとメチルメタクリレートとのコポリマを形成する、２−ヒドロキシエチルメタクリレートとメチルメタクリレートとのモノマ、
から選択される、
請求項１記載の抗微生物性ポリマ。
【請求項１３】
前記ビニルモノマは、ビニルカーボネート、ビニルカルバメート、Ｎ−ビニル−２−ピロリドン、および／またはＮ−ビニルカルバゾールのモノマから選択される、
請求項１記載の抗微生物性ポリマ。
【請求項１４】
前記コラーゲンモノマは、天然由来のＩ−ＸＸＶＩＩＩ型コラーゲンモノマ、遺伝子組換えコラーゲンモノマおよびその断片、ならびに／あるいは合成コラーゲンモノマおよびその断片、のモノマから選択される、
請求項１記載の抗微生物性ポリマ。
【請求項１５】
前記抗微生物性ポリマは、透明である、
請求項１記載の抗微生物性ポリマ。
【請求項１６】
抗微生物性ポリマを提供するために、少なくとも１種の抗微生物性モノマを、アクリルモノマ、ビニルモノマ、および／またはコラーゲンモノマから選択される少なくとも１種の他のモノマと反応させる工程と、
前記抗微生物性ポリマをコンタクトレンズに使用する工程と、
を含む、
ことを特徴とするコンタクトレンズ用の抗微生物性ポリマの調製方法。
【請求項１７】
前記少なくとも１種の抗微生物性モノマは、第４級アンモニウム系塩モノマである、
請求項１６記載の抗微生物性ポリマの調製方法。
【請求項１８】
前記第４級アンモニウム塩系モノマは、１−［１２−（メタクリロイルオキシ）ドデシル］ピリジニウムブロミド（ＭＤＰＢ）、メタクリルオキシルエチルセチルジメチルアンモニウムクロリド（ＤＭＡＥ−ＣＢ）、２−メタクリルオキシエチルドデシルメチルアンモニウムブロミド（ＭＡＥ−ＤＢ）、２−メタクリルオキシエチルヘキサデシルメチルアンモニウムブロミド（ＭＡＥ−ＨＢ）、および／またはビス（２−メタクリルオキシエチル）ジメチルアンモニウムブロミド（ＩＤＭＡ−１）である、
請求項１７記載の抗微生物性ポリマの調製方法。
【請求項１９】
前記少なくとも１種の抗微生物性モノマは、
第１級アミノ基、第２級アミノ基、または第３級アミノ基を有するモノマ、
を含む、
請求項１６記載の抗微生物性ポリマの調製方法。
【請求項２０】
前記少なくとも１つの抗微生物性モノマは、オルト−ジメチルアミノメチルスチレン、メタ−ジメチルアミノメチルスチレン、および／またはパラ−ジメチルアミノメチルスチレン、Ｎ−［２−（ジメチルアミノ）エチル］アクリルアミド、Ｎ−（２−アミノエチル）アクリルアミド、ｎ−ブチルアクリルアミド、および／またはジアリルジメチルアンモニウム塩から選択される、
請求項１９記載の抗微生物性ポリマの調製方法。
【請求項２１】
前記少なくとも１種の抗微生物性モノマは、ジメチルアミノプロピルメタクリレート（ＤＭＡＰＭ）、ジメチルアミノヘキシルメタクリレート（ＤＭＡＨＭ）、ジメチルアミノヘプチルメタクリレート（ＤＭＡＨＰＭ）、ジメチルアミノオクチルメタクリレート（ＤＭＡＯＭ）、ジメチルアミノノニルメタクリレート（ＤＭＡＮＭ）、ジメチルアミノデシルメタクリレート（ＤＭＡＤＭ）、ジメチルアミノウンデシルメタクリレート（ＤＭＡＵＤＭ）、ジメチルアミノドデシルメタクリレート（ＤＭＡＤＤＭ）、ジメチルアミノトリデシルメタクリレート（ＤＭＡＴＤＭ）、ジメチルアミノテトラデシルメタクリレート（ＤＭＡＴＴＤＭ）、ジメチルアミノペンタデシルメタクリレート（ＤＭＡＰＤＭ）、ジメチルアミノヘキサデシルメタクリレート（ＤＭＡＨＤＭ）、ジメチルアミノヘプタデシルメタクリレート（ＤＭＡＨＰＤＭ）、ジメチルアミノオクタデシルメタクリレート（ＤＭＡＯＤＭ）、ジメチルアミノノナデシルメタクリレート（ＤＭＡＮＤＭ）、ジメチルアミノイコシルメタクリレート（ＤＭＡＩＯＭ）、ジメチルアミノヘンイコシルメタクリレート（ＤＭＡＨＯＭ）、および／またはジメチルアミノドコシルメタクリレート（ＤＭＡＤＯＭ）である、
請求項１６記載の抗微生物性ポリマの調製方法。
【請求項２２】
前記少なくとも１種の抗微生物性モノマは、抗微生物性ペプチドと共有結合する、
請求項１６記載の抗微生物性ポリマの調製方法。
【請求項２３】
前記少なくとも１種の抗微生物性モノマは、２つから４つのジスルフィド架橋により安定化されるβ−シートペプチド（例えば、ヒトα−ディフェンシンおよびヒトβ−ディフェンシン、プレクタシン、またはプロテグリン）；αヘリックスペプチド（例えば、ＬＬ−３７、セクロピン、またはマガイニン）；グリシン、プロリン、トリプトファン、アルギニン、またはヒスチジンに富む拡張された構造（例えば、インドリシジン）；ならびに／あるいは１つまたは複数のジスルフィド架橋を有するループペプチド（例えば、バクテリオシン）から選択される、
請求項２２記載の抗微生物性ポリマの調製方法。
【請求項２４】
前記アクリルモノマは、グリセロールモノメタクリレート、２−ヒドロキシエチルメタクリレート、Ｎ−（２−ヒドロキシプロピル）メタクリルアミド、ヒドロキシプロピルメタクリレート、ポリ（エチレングリコール）、モノメチルエーテルモノメタクリレート、Ｎ−ビニル−２−ピロリドン、イソブチルメタクリレート、メチルメタクリレート、Ｎ−オクチルメタクリレート、アリルフェニルエーテル、ベンズヒドリルメタクリレート、ベンジルアクリレート、Ｎ−ベンジルメタクリルアミド、ベンジルメタクリレート、２−（９Ｈ−カルバゾール−９−イル）エチルメタクリレート、４−クロロフェニルアクリレート、１Ｈ，１Ｈ，７Ｈ−ドデカフルオロヘプチルメタクリレート、１Ｈ，１Ｈ，２Ｈ，２Ｈ−ヘプタデカフルオロデシルアクリレート、１Ｈ，１Ｈ，２Ｈ，２Ｈ−ヘプタデカフルオロデシルメタクリレート、１Ｈ，１Ｈ−ヘプタフルオロブチルアクリレート、１Ｈ，１Ｈ，３Ｈ−ヘキサフルオロブチルアクリレート、１Ｈ，１Ｈ，３Ｈ−ヘキサフルオロブチルメタクリレート、ヘキサフルオロイソプロピルメタクリレート、１Ｈ，１Ｈ，５Ｈ−オクタフルオロペンチルアクリレート、１Ｈ，１Ｈ，５Ｈ−オクタフルオロペンチルメタクリレート、ペンタブロモフェニルアクリレート、ペンタブロモフェニルメタクリレート、ペンタフルオロフェニルアクリレート、ペンタフルオロフェニルメタクリレート、１Ｈ，１Ｈ，３Ｈ−テトラフルオロプロピルメタクリレート、２，４，６−トリブロモフェニルアクリレート、２，２，２−トリフルオロエチルアクリレート、２，２，２−トリフルオロエチルメタクリレート、Ｎ−（３−アミノプロピル）メタクリルアミドモノヒドロクロリド、２−（Ｎ，Ｎ−ジメチルアミノ）モノエチルメタクリレート、メタクリル酸、２−アミノエチルメタクリレートヒドロクロリド、４−（２−アクリルオキシエトキシ）２−ヒドロキシベンゾフェノン、フェニルアクリレート、４−メタクリルオキシ−２−ヒドロキシベンゾフェノン、２−（２’−メタクリルオキシ−５’−メチルフェニル）ベンゾトリアゾール、２−シンナモイルオキシエチルアクリレート、シンナミルメタクリレート、グリシジルシンナメート、２−ナフチルメタクリレート、エチレングリコールジメタクリレート、および／または１，４−フェニレンジアクリレート、およびポリ（エチレングリコール）ジアクリレートから選択される、
請求項１６記載の抗微生物性ポリマの調製方法。
【請求項２５】
前記アクリルモノマは、メチルアクリレートとメチルメタクリレートとから選択される、
請求項１６記載の抗微生物性ポリマの調製方法。
【請求項２６】
前記疎水性アクリルモノマは、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
エチレングリコールジメタクリレートで架橋され、エチルアクリレートとエチルメタクリレートと２，２，２−トリフルオロエチルメタクリレートとのコポリマを形成する、エチレングリコールジメタクリレートで架橋される、エチルアクリレートとエチルメタクリレートと２，２，２−トリフルオロエチルメタクリレートとのモノマ、
フェニルエチルメタクリレートとｎ−ブチルアクリレートとフルオロアルキルメタクリレートとが架橋されたコポリマを形成する、フェニルエチルメタクリレートとｎ−ブチルアクリレートとフルオロアルキルメタクリレートとのモノマ、
ブタンジオールジアクリレートで架橋され、フェニルエチルアクリレートとフェニルエチルメタクリレートとのコポリマを形成する、フェニルエチルアクリレートとフェニルエチルメタクリレートとブタンジオールジアクリレートとのモノマ、
２−フェニルエチルアクリレートと２−フェニルエチルメタクリレートとのコポリマを形成する、２−フェニルエチルアクリレートと２−フェニルエチルメタクリレートとのモノマ、および／または
２−フェニルエチルアクリレートと２−フェニルエチルメタクリレートとのコポリマを形成する、２−フェニルエチルアクリレートと２−フェニルエチルメタクリレートとのモノマ、
から選択される、
請求項１６記載の抗微生物性ポリマの調製方法。
【請求項２７】
前記親水性アクリルモノマは、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
ヒドロキシエチルメタクリレートとメチルメタクリレートとのコポリマを形成する、ヒドロキシエチルメタクリレートとメチルメタクリレートとのモノマ、
２−ヒドロキシエチルメタクリレートと２−エトキシエチルメタクリレートとのコポリマを形成する、２−ヒドロキシエチルメタクリレートと２−エトキシエチルメタクリレートとのモノマ、および／または
２−ヒドロキシエチルメタクリレートとメチルメタクリレートとのコポリマを形成する、２−ヒドロキシエチルメタクリレートとメチルメタクリレートとのモノマ、
から選択される、
請求項１６記載の抗微生物性ポリマの調製方法。
【請求項２８】
前記ビニルモノマは、ビニルカーボネート、ビニルカルバメート、Ｎ−ビニル−２−ピロリドン、および／またはＮ−ビニルカルバゾールのモノマから選択される、
請求項１６記載の抗微生物性ポリマの調製方法。
【請求項２９】
前記コラーゲンモノマは、天然由来のＩ−ＸＸＶＩＩＩ型コラーゲンモノマ、遺伝子組換えコラーゲンモノマおよびその断片、ならびに／あるいは合成コラーゲンモノマおよびその断片、のモノマから選択される、
請求項１６記載の抗微生物性ポリマの調製方法。
【請求項３０】
前記抗微生物性ポリマは、透明である、
請求項１６記載の抗微生物性ポリマの調製方法。
【請求項３１】
前記抗微生物性ポリマは、少なくとも２０個の原子を含有する、
請求項１乃至１４のいずれかに記載の抗微生物性ポリマ。
【請求項３２】
前記抗微生物性ポリマは、少なくとも４０個の原子を含有する、
請求項１乃至１４のいずれかに記載の抗微生物性ポリマ。
【請求項３３】
前記抗微生物性ポリマは、コンタクトレンズに形成される、
請求項１乃至１４および請求項３１乃至３２のいずれかに記載の抗微生物性ポリマ。
【請求項３４】
前記抗微生物性ポリマは、コンタクトレンズに形成され、
前記抗微生物性モノマは、前記コンタクトレンズの製造の完了後に浸出することができない、
請求項１乃至１４および請求項３１乃至３２のいずれかに記載の抗微生物性ポリマ。
【請求項３５】
前記抗微生物性ポリマは、少なくとも２０個の原子を含有する、
請求項１６乃至３０のいずれかに記載の抗微生物性ポリマの調製方法。
【請求項３６】
前記抗微生物性ポリマは、少なくとも４０個の原子を含有する、
請求項１６乃至３０のいずれかに記載の抗微生物性ポリマの調製方法。
【請求項３７】
前記抗微生物性モノマは、前記コンタクトレンズの製造の完了後に浸出することができない、
請求項１６乃至３０および請求項３５乃至３６のいずれかに記載の抗微生物性ポリマの調製方法。
【国際調査報告】
2021513107.tif 000004
2021513107.tif 000005
2021513107.tif 000006